МАСТИКА
PUTTY

Изобретение относится к промышленности строительных материалов, в частности к производству мастики, которая может быть использована для нанесения на железобетонные конструкции.
Известна мастика, включающая, вес.ч.: портландцемент 1,0-2,0; кварцевый песок 0,5-2,0; резиновая крошка с волокнистым наполнителем 0,1-0,5; асбест 0,1-0,8 [1].
Задача изобретения состоит в повышении морозостойкости мастики.
Технический результат достигается тем, что мастика, включающая портландцемент, кварцевый песок, резиновую крошку с волокнистым наполнителем, асбест, дополнительно содержит этилсиликонат натрия или метилсиликонат натрия, мылонафт при следующем соотношении компонентов, мас.%; портландцемент 21,0-25,0; кварцевый песок 48,5-52,1; резиновая крошка с волокнистым наполнителем 11,0-13,0; асбест 16,0-19,0; этилсиликонат натрия или метилсиликонат натрия 1,0-1,5; мылонафт 1,0-1,5, при водоцементном отношении 0,45-0,55.
Составы мастики приведены в таблице.
Таблица
Компоненты
Содержание, мас.%:
состав №1
состав №2
состав №3
Портландцемент
21,0
23,0
25,0
Кварцевый песок
52,1
50,3
48,5
Резиновая крошка с волокнистым наполнителем
11,0
12,0
13,0
Асбест
19,0
17,5
16,0
Этилсилионат натрия
1,0
-
-
Метилсиликонит натри
-
1,3
1,5
Мылонафт
1,5
1,2
1,0
Водоцементное отношение
0,55
0,5
0,45
Для приготовления мастики используют асбест 6-8 сортов, предварительно распушенный, кварцевый песок, просеянный через сетку №0,14, резиновую крошку с волокнистым наполнителем (измельченные отработавшие автомобильные шины), просеянную через сетку №2,5.
Компоненты дозируют в требуемых количествах и смешивают. Приготовленную мастику наносят на строительные конструкции и оставляют до затвердевания. Морозостойкость мастики (в возрасте 28 сут) 35-40 циклов для всех составов, приведенных в таблице.
Источник информации
1. А.с. №547433 СССР, 1977.